(57)【要約】【課題】ヒ素の溶出量が少なく安定なスコロダイトを高い転換率で製造する方法を提供する。【解決手段】銅ヒ素含有物を、ナトリウムを含む溶液でアルカリ酸化処理して銅分を除去したヒ素含有溶液に、第二鉄化合物を添加して鉄ヒ素澱物を生成させて固液分離し、この澱物をｐＨ０.５以上〜１.０以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とし、好ましくは、ナトリウム濃度を３.０g/L以上〜４.０g/L未満にして、ヒ素溶出濃度が０.０７ｍg/L以下のスコロダイトを９８％以上の転換率で生成させるスコロダイトの製造方法。【選択図】図１
2018087114.tif 000002
【特許請求の範囲】
【請求項１】
銅ヒ素含有物をナトリウム含有溶液でアルカリ酸化浸出して銅分を除去したヒ素浸出液に、第二鉄化合物を添加して鉄ヒ素澱物を生成させて固液分離し、この澱物をｐＨ１.５以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とするスコロダイトの製造方法。
【請求項２】
ナトリウム濃度を３.０g/L以上〜４.０g/L未満にして、ヒ素溶出濃度が０.０７ｍg/L以下のスコロダイトを９８％以上の転換率で生成させる請求項１に記載するスコロダイトの製造方法。
【請求項３】
銅ヒ素含有物に水酸化ナトリウム溶液を加え、加熱下でアルカリ酸化浸出を行い、酸化銅を含む残渣を分離した後に、ヒ素を含む浸出液に第二鉄化合物を添加して鉄ヒ素澱物を生成させて固液分離し、この澱物を用いる請求項１または請求項２に記載するスコロダイトの製造方法。
【発明の詳細な説明】
【技術分野】
【０００１】
本発明は、スコロダイトを効率よく安定に製造することができるスコロダイトの製造方法に関する。
【背景技術】
【０００２】
銅の電解精製の際、銅アノードに含まれるヒ素などの不純物の一部は電解液に蓄積するため、電解液の一部を浄液処理として脱銅電解処理するのが一般的である。この工程の中で製錬中間産物としてヒ化銅（Ｃｕ3Ａｓなど）を含むスライムが発生する。このヒ化銅含有スライムには、例えば、銅４０〜６０質量％、ヒ素２０〜４０質量％、鉛、錫、アンチモン、ビスマスなど（それぞれ０.５〜５質量％）が含まれているので、これを銅製錬工程に戻して繰返し処理するのが一般的である。またはヒ化銅含有スライム中のヒ素と銅を分離した後、ヒ素を安定な化合物に固定化処理して、銅製錬から系外除去する方法も知られている。
【０００３】
ヒ素を系外に除去する方法として、スライムに含まれるヒ素と銅を分離した後に、ヒ素を鉄と反応させて安定な鉄ヒ素化合物（スコロダイト：ＦｅＡｓＯ４・２Ｈ２Ｏ）を生成させるスコロダイト法が知られている。
【０００４】
例えば、５価のヒ素を含む溶液に２価の鉄イオンを加えて、溶液中のヒ素に対する鉄のモル比（Ｆｅ/Ａｓ）を１以上〜１.５未満にし、酸化剤を加えて撹拌しながら７０℃以上に加熱して反応させ、結晶性スコロダイトを合成する方法が知られている（特許第４０８７４３３号公報、特許第４１４９４８８号公報、特許第４６１５５６１号公報）。
【０００５】
しかし、ヒ素に対する鉄のモル比（Ｆｅ/Ａｓ）を１以上〜１.５未満に調整してスコロダイトを合成する方法は、ヒ化銅などをアルカリ酸化浸出して銅分を除去した後に、Ｎａとヒ素を含む溶液にＣａを加えてＣａヒ素化合物を生成させてＮａと分離し、このＣａヒ素化合物を硫酸溶解してＣａを石膏にして除去したヒ素含有液を用いており、ＮａとＣａの除去処理が煩雑である。
【０００６】
また、酸性水溶液中に含まれる５価のＡｓに対する３価のＦｅのモル比を０.９以上〜１．０未満に調節した後に加熱して結晶性スコロダイトを合成する方法が知られている（特許第４５３８４８１号公報）。しかし、この方法は、ヒ素を含む酸性水溶液として銅製錬工程で産出する電解沈殿銅の硫酸浸出液を用いているので、液中の銅濃度が高く、スコロダイト中にＣｕが１〜２wt％混入する問題がある。
【０００７】
従来方法の問題を解決した方法として、銅ヒ素含有物を水酸化ナトリウム溶液でアルカリ酸化浸出し、銅分を除去したヒ素含有溶液に第二鉄化合物を添加して鉄ヒ素澱物を生成させ、これをｐＨ０.７〜１.２の硫酸酸性スラリーにし、加熱して結晶質のスコロダイトを生成する方法が提案されている（特開２０１４−２０８５８１号公報）。この方法は、処理工程が簡単であり、Ｃｕの混入が少なく、かつ粒径の大きなスコロダイトを製造することができ、さらに鉄ヒ素澱物の容量がヒ素浸出液に対して大幅に低減する利点を有している。
【先行技術文献】
【特許文献】
【０００８】
【特許文献１】特許第４０８７４３３号公報
【特許文献２】特許第４１４９４８８号公報
【特許文献３】特許第４６１５５６１号公報
【特許文献４】特許第４５３８４８１号公報
【特許文献５】特開２０１４−２０８５８１号公報
【発明の概要】
【発明が解決しようとする課題】
【０００９】
特許文献５の製造方法は、スコロダイトのヒ素溶出量は０.２ppmに抑制されており、溶出基準０.３ppm（廃掃法・特別管理廃棄物）に適合しているが、ヒ素は有毒物質であるのでヒ素の溶出量は出来るだけ少ないことが好ましい。また、特許文献５の製造方法はスコロダイトへの転換率が約９０％の処理例があるが、スコロダイトの生産性を高めるにはより高い転換率が好ましい。さらにスコロダイトへの転換率が高くなれば、排液のヒ素濃度が減少し、排液処理の負担を軽減することができる。
【００１０】
本発明の製造方法は、特許文献５の製造方法におけるヒ素溶出量のさらなる低減とスコロダイト転換率の向上と云う課題を解決したものであり、特許文献５の製造方法よりもヒ素溶出量が少ないスコロダイトを９５％以上の高い転換率で製造する方法を提供する。
【課題を解決するための手段】
【００１１】
本発明は、以下の構成を有するスコロダイトの製造方法である。
〔１〕銅ヒ素含有物をナトリウム含有溶液でアルカリ酸化浸出して銅分を除去したヒ素浸出液に、第二鉄化合物を添加して鉄ヒ素澱物を生成させて固液分離し、この澱物をｐＨ１.５以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とするスコロダイトの製造方法。
〔２〕ナトリウム濃度を３.０g/L以上〜４.０g/L未満にして、ヒ素溶出濃度が０.０７ｍg/L以下のスコロダイトを９８％以上の転換率で生成させる前記[１]に記載するスコロダイトの製造方法。
〔３〕銅ヒ素含有物に水酸化ナトリウム溶液を加え、加熱下でアルカリ酸化浸出を行い、酸化銅を含む残渣を分離した後に、ヒ素を含む浸出液に第二鉄化合物を添加して鉄ヒ素澱物を生成させて固液分離し、この澱物を用いる前記[１]または前記[２]に記載するスコロダイトの製造方法。
【００１２】
〔具体的な説明〕
以下、本発明を実施例と共に具体的に説明する。
本発明の製造方法は、銅ヒ素含有物をナトリウム含有溶液でアルカリ酸化浸出して銅分を除去したヒ素浸出液に、第二鉄化合物を添加して鉄ヒ素澱物を生成させて固液分離し、これをｐＨ１.５以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とするスコロダイトの製造方法である。
【００１３】
本発明の製造方法は、銅ヒ素含有物をナトリウム含有溶液でアルカリ酸化処理して銅分を除去したヒ素浸出液に、第二鉄化合物を添加して生成させた鉄ヒ素澱物を用いる。銅ヒ素含有物は、例えば、ヒ化銅（Ｃｕ３Ａｓ、Ｃｕ５Ａｓ２）を含有する脱銅電解スライムなどである。ヒ化銅を含む脱銅電解スライムから鉄ヒ素澱物を生成する工程、および該鉄ヒ素澱物からスコロダイトを生成する処理工程の一例を図１に示す。
【００１４】
図示する処理例において、ヒ化銅を含む脱銅電解スライムに、水酸化ナトリウム液を加え、酸化剤として例えば空気や酸素を吹き込み、５０℃〜６０℃の加熱下で酸化浸出（アルカリ溶液による酸化浸出：アルカリ酸化浸出と云う）してヒ素を溶出し、銅分を酸化銅にして残渣にし、これを固液分離してヒ素浸出液を回収する。回収したヒ素浸出液に硫酸第二鉄などの第二鉄化合物を添加することによって鉄ヒ素澱物が生成する。該鉄ヒ素澱物は水酸化鉄にヒ酸イオンが吸着した状態の澱物であり、ヒ素の一部は非結晶質なヒ酸鉄として存在することもある。
【００１５】
本発明の製造方法は、前記鉄ヒ素澱物を固液分離して洗浄し、必要に応じて硫酸などを加えて溶解し、ｐＨ１.５以下、好ましくはｐＨ０.５以上〜１.０以下の酸性溶液（鉄ヒ素澱物溶解液）にし、加熱して結晶質のスコロダイトを生成する方法において、該酸性溶液のＦｅ/Ａｓモル比を１.０以上〜１.２５以下、および初期ナトリウム濃度を２.５g/L以上にして、結晶質のスコロダイトを生成させる方法である。
【００１６】
前記鉄ヒ素澱物の酸性溶液のｐＨが１.５より高いと該澱物が溶解し難く、ｐＨ０.５未満ではスコロダイトが生成し難い。ｐＨ１.５以下、好ましくはｐＨ０.５以上〜１.０以下の酸性溶液を９０℃以上に加熱して結晶質のスコロダイトを生成させる。
【００１７】
本発明の製造方法は、前記溶液のＦｅ/Ａｓモル比が１.０以上〜１.２５以下の範囲でスコロダイトを生成させる。該Ｆｅ/Ａｓモル比は、鉄ヒ素澱物のＦｅ/Ａｓモル比であるので、ヒ素浸出液などに硫酸第二鉄を添加して鉄ヒ素澱物を生成させるときに、鉄ヒ素澱物のＦｅ/Ａｓモル比が１.０以上〜１.２５以下になるように、ヒ素濃度に応じて硫酸第二鉄の添加量を調整し、前記Ｆｅ/Ａｓモル比の鉄ヒ素澱物を生成させ、この鉄ヒ素澱物を用いればよい。
【００１８】
Ｆｅ/Ａｓモル比が１.０未満では、液中のヒ素量が過剰になり、安定なスコロダイトが生成し難く、また生成したスコロダイトからのヒ素溶出量が多くなる。一方、Ｆｅ/Ａｓモル比が１.２５を上回ると、スコロダイトへの転換率が低下し、操業効率が落ちる。
【００１９】
本発明の製造方法は、前記溶液のＦｅ/Ａｓモル比が前記範囲において、該溶液の初期ナトリウム濃度が２.５g/L以上の範囲、好ましくは３.０g/L以上〜４.０g/L未満の範囲でスコロダイトを生成させる。該ナトリウム濃度はヒ素のアルカリ酸化浸出に由来するので、該ヒ素浸出液から回収した鉄ヒ素澱物に残留するナトリウムによって前記溶液のナトリウム濃度が前記範囲になるようにすればよい。
【００２０】
ヒ化銅を含むスライムに水酸化ナトリウム液を加えアルカリ酸化浸出して得たヒ素浸出液に第二鉄化合物を添加して鉄ヒ素澱物を生成させたときに、この鉄ヒ素澱物にはヒ素浸出液に由来するナトリウムが残留している。通常は、固液分離・回収した鉄ヒ素澱物を洗浄することで、ナトリウムイオン、硫酸イオンなどの付着物の量を調整または除去することができる。
【００２１】
本発明の製造方法において、前記鉄ヒ素澱物をｐＨ１.５以下、好ましくはｐＨ０.５以上〜１.０以下の酸性溶液にし、加熱して結晶質のスコロダイトを生成するときに、該溶液の初期ナトリウム濃度がスコロダイトの安定性および転換率に大きな影響を及ぼすことが見出された。具体的には、Ｆｅ/Ａｓモル比が１.０以上〜１.２５以下の範囲で、初期ナトリウム濃度を２.５g/L以上にしてスコロダイトを生成させることによって、ヒ素溶出量が０.１５mg/L以下の結晶質スコロダイトを９５％以上の転換率で製造することができる。
【００２２】
さらに前記Ｆｅ/Ａｓモル比の範囲で、初期ナトリウム濃度を３.０g/L以上〜４.０g/L未満に制御することによって、ヒ素溶出濃度が０.０７ｍg/L以下のスコロダイトを９８％以上の転換率で生成させることができる。なお、初期ナトリウム濃度が４.０g/L以上になると、スコロダイトへの転換率は約９５.０％〜約９７.５％であるので、スコロダイトを９８％以上の高い転換率で製造するには鉄ヒ素酸性溶液の初期ナトリウム濃度は３.０g/L以上〜４.０g/L未満の範囲が好ましい。
【００２３】
ヒ化銅を含むスライムに水酸化ナトリウム液を加えアルカリ酸化浸出して得たヒ素浸出液に第二鉄化合物を添加して生成させ回収した鉄ヒ素澱物を洗浄せずに溶解させると約８〜３０g/Lのナトリウムが含まれている液が得られるので、鉄ヒ素澱物を洗浄しナトリウム濃度が２.５g/L以上、好ましくは３.０g/L以上、さらに好ましくは３.０g/L以上〜４.０g/L未満になるようにすればよい。
【００２４】
一方、本発明の製造方法は、回収した鉄ヒ素澱物を洗浄せずに使用することもできる。この場合、溶液のナトリウム濃度は約８〜３０g/L程度になる。
【００２５】
本発明の製造方法によって生成したスコロダイトは結晶質である。このスコロダイトを回収し、その一部を鉄ヒ素澱物の生成工程に戻して種晶として使用することができる。
【発明の効果】
【００２６】
本発明の製造方法によれば、鉄ヒ素澱物の酸性溶液のＦｅ/Ａｓモル比を１.０以上〜１.２５以下の範囲にし、初期ナトリウム濃度を２.５g/L以上に制御することによって、ヒ素溶出濃度が０.１５ｍg/L以下のスコロダイトを９５％以上の高い転換率で製造することができる。
【００２７】
さらに、本発明の製造方法によれば、前記酸性溶液のＦｅ/Ａｓモル比を１.０以上〜１.２５以下の範囲にし、初期ナトリウム濃度を３.０g/L以上〜４.０g/L未満に制御することによって、ヒ素溶出濃度が０.０７ｍg/L以下のスコロダイトを９８％以上の転換率で製造することができる。
【００２８】
このように本発明の製造方法は、スコロダイトへの転換率が高いので製造後の排液のヒ素濃度が低く、従って、排液処理の負担を低減することができる。
【図面の簡単な説明】
【００２９】
【図１】本発明の製造方法の一例を示す処理工程図
【発明を実施するための形態】
【００３０】
以下、本発明の実施例を比較例と共に示す。ヒ素浸出液を調製し、このヒ素浸出液を用いて実施例および比較例を実施した。実施例の結果を表１に示し、比較例の結果を表２に示す。ヒ素、鉄、ナトリウムの測定はＩＣＰ−ＡＥＳを用いた。生成したスコロダイトを洗浄して環告１３号に準拠した溶出試験を行った。この溶出試験の結果をＡｓ溶出濃度(mg/L)として示した。スコロダイトの転換率を示した。スコロダイトの転換率は次式によって求めた。
転換率％＝１００−(終期ヒ素濃度(g/L)／初期ヒ素濃度(g/L)×１００)
【００３１】
〔ヒ素浸出液の調製〕
ヒ化銅を主成分とするスライム４００ｇ（Ａｓ２５質量％）と、水２Ｌをスラリーにし、攪拌しながら水酸化ナトリウムをＮａＯＨ/Ａｓモル比約１.６になるように加え、スラリー調整した。このスラリーを５０℃〜６０℃に加熱し、空気を１L/分の流量で約６時間導入し、酸化浸出を行った。浸出が進むにつれてスラリーは黒色から茶色（Ｃｕ２Ｏの色）に変化した。ここで撹拌を止め、スラリーを濾過してヒ素浸出液を回収した。このヒ素浸出液はｐＨ８.５、Ａｓ４０ｇ/L、Ｎａ２４.５ｇ/Ｌ、Ｃｕ２ppm以下であった。
【００３２】
〔実施例１〕
前記ヒ素浸出液６００mlを５０℃〜６０℃に加熱して、ポリ硫酸第二鉄液（Ｆｅ濃度１６０ｇ/Ｌの日鉄鉱業社製品：ポリテツ）１２１〜１２７mlを加え、６０分間撹拌して鉄ヒ素澱物を生成させた。その後、湿潤状態の澱物約２２０ｇ（含水率約７０質量％）を吸引ろ過及び洗浄して回収した。この澱物１００ｇに濃硫酸約８mlを混合し、Ｆｅ/Ａｓモル比１.０８〜１.１３、初期ナトリウム濃度３.１２g/L〜３.７４g/L、初期ｐＨ０.７１〜０.７８の溶液を調製した。この溶液を９３℃±３℃まで加熱し、結晶性スコロダイト６ｇ（５０g/L）を種材として加え、６時間、加熱撹拌を続けた。その後、生成したスコロダイトを固液分離して回収した。製造条件および結果を表１に示す（試料１〜試料４）。
【００３３】
〔実施例２〕
試料５〜試料１６について、表１に示す初期ｐＨ、初期ナトリウム濃度、およびＦｅ/Ａｓモル比になるように調整した以外は実施例１と同様にして、鉄ヒ素澱物溶液を調製した。これらの溶液を９３±３℃に加熱した後、結晶性スコロダイトを種晶として５０ｇ/Lになるように加え、６時間、加熱攪拌を続けた。生成したスコロダイトを固液分離して回収した。製造条件および結果を表１に示す。
【００３４】
表１に示すように、Ｆｅ/Ａｓモル比１.０５〜１.１８、および初期ナトリウム濃度３.１２g/L〜２６.３８g/Lの試料No.１〜１６は、何れもスコロダイトのヒ素溶出量が０.１５mg/L以下であってスコロダイトが安定であり、また、スコロダイトへの転換率が９５％以上と高い。さらに、これらのうち、初期ナトリウム濃度が３.１２g/L〜３.７４g/Lの試料No.１〜４は、スコロダイトのヒ素溶出量が０.０７〜０.０３mg/Lであって格段に低く、かつスコロダイトへの転換率が何れも９８％以上であり、格段に高い転換率を示している。
【００３５】
【表１】
2018087114.tif 000003
【００３６】
〔比較例１〕
表２に示す初期ｐＨ、初期ナトリウム濃度（２.５g/L未満）、およびＦｅ/Ａｓモル比になるように調整した以外は実施例１と同様にして、鉄ヒ素澱物溶液を調製した。これらの溶液を９３±３℃に加熱した後、結晶性スコロダイトを種晶として５０ｇ/Lになるように加え、６時間、加熱攪拌を続けた。生成したスコロダイトを固液分離して回収した。製造条件および結果を表２に示す（試料２０〜３０）。
【００３７】
〔比較例２〕
表２に示す初期ｐＨ、初期ナトリウム濃度（３.９g/L〜１３.４g/L）、およびＦｅ/Ａｓモル比（１.０未満）になるように調整した以外は実施例１と同様にして、鉄ヒ素澱物溶液を調製した。これらの溶液を９３±３℃に加熱した後、結晶性スコロダイトを種晶として５０ｇ/Lになるように加え、６時間、加熱攪拌を続けた。生成したスコロダイトを固液分離して回収した。製造条件および結果を表２に示す（試料３１〜３５）。
【００３８】
〔比較例３〕
表２に示す初期ｐＨ、初期ナトリウム濃度（３.９１g/L〜４.９g/L）、およびＦｅ/Ａｓモル比（１.２５以上）になるように調整した以外は実施例１と同様にして、鉄ヒ素澱物溶液を調製した。これらの溶液を９３±３℃に加熱した後、結晶性スコロダイトを種晶として５０ｇ/Lになるように加え、６時間、加熱攪拌を続けた。生成しスコロダイトを固液分離して回収した。製造条件および結果を表２に示す（試料３６〜３８）。
【００３９】
表２に示すように、初期ナトリウム濃度の低い比較例１の試料２０〜３０の大部分は、ヒ素の溶出量が多く、スコロダイトの安定性が低い、またスコロダイトへの転換率が低く９０％以下である。また、Ｆｅ/Ａｓモル比の低い比較例２の試料３１〜３５は、スコロダイトへの転換率は高いが、ヒ素の溶出量が多く、スコロダイトの安定性が低い。一方、Ｆｅ/Ａｓモル比が高い比較例３の試料３６〜３８は、ヒ素の溶出量が０.２mg／L未満であるのでコロダイトの安定性は良いが、スコロダイトへの転換率は大幅に低い。
【００４０】
【表２】
2018087114.tif 000004
【図１】
2018087114.tif 000005
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
銅ヒ素含有物をナトリウム含有溶液でアルカリ酸化浸出して銅分を除去したヒ素浸出液に、第二鉄化合物を添加して鉄ヒ素澱物を生成させて固液分離し、この澱物をｐＨ０.５以上〜１.０以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とするスコロダイトの製造方法。
【請求項２】
ナトリウム濃度を３.０g/L以上〜４.０g/L未満にして、ヒ素溶出濃度が０.０７ｍg/L以下のスコロダイトを９８％以上の転換率で生成させる請求項１に記載するスコロダイトの製造方法。
【請求項３】
銅ヒ素含有物に水酸化ナトリウム溶液を加え、加熱下でアルカリ酸化浸出を行い、酸化銅を含む残渣を分離した後に、ヒ素を含む浸出液に第二鉄化合物を添加して鉄ヒ素澱物を生成させて固液分離し、この澱物を用いる請求項１または請求項２に記載するスコロダイトの製造方法。
【手続補正２】
【補正対象書類名】明細書
【補正対象項目名】００１１
【補正方法】変更
【補正の内容】
【００１１】
本発明は、以下の構成を有するスコロダイトの製造方法である。
〔１〕銅ヒ素含有物をナトリウム含有溶液でアルカリ酸化浸出して銅分を除去したヒ素浸出液に、第二鉄化合物を添加して鉄ヒ素澱物を生成させて固液分離し、この澱物をｐＨ０.５以上〜１.０以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とするスコロダイトの製造方法。
〔２〕ナトリウム濃度を３.０g/L以上〜４.０g/L未満にして、ヒ素溶出濃度が０.０７ｍg/L以下のスコロダイトを９８％以上の転換率で生成させる前記[１]に記載するスコロダイトの製造方法。
〔３〕銅ヒ素含有物に水酸化ナトリウム溶液を加え、加熱下でアルカリ酸化浸出を行い、酸化銅を含む残渣を分離した後に、ヒ素を含む浸出液に第二鉄化合物を添加して鉄ヒ素澱物を生成させて固液分離し、この澱物を用いる前記[１]または前記[２]に記載するスコロダイトの製造方法。
【手続補正３】
【補正対象書類名】明細書
【補正対象項目名】００１２
【補正方法】変更
【補正の内容】
【００１２】
〔具体的な説明〕
以下、本発明を実施例と共に具体的に説明する。
本発明の製造方法は、銅ヒ素含有物をナトリウム含有溶液でアルカリ酸化浸出して銅分を除去したヒ素浸出液に、第二鉄化合物を添加して鉄ヒ素澱物を生成させて固液分離し、これをｐＨ０.５以上〜１.０以下の酸性溶液にし、加熱して結晶質のスコロダイトを生成する方法において、前記酸性溶液のＦｅ/Ａｓモル比を１.０以上〜１.２５以下、およびナトリウム濃度を２.５g/L以上にして、ヒ素溶出濃度が０.１５ｍg/L以下のスコロダイトを９５％以上の転換率で生成させることを特徴とするスコロダイトの製造方法である。
【手続補正４】
【補正対象書類名】明細書
【補正対象項目名】００１５
【補正方法】変更
【補正の内容】
【００１５】
本発明の製造方法は、前記鉄ヒ素澱物を固液分離して洗浄し、必要に応じて硫酸などを加えて溶解し、ｐＨ０.５以上〜１.０以下の酸性溶液（鉄ヒ素澱物溶解液）にし、加熱して結晶質のスコロダイトを生成する方法において、該酸性溶液のＦｅ/Ａｓモル比を１.０以上〜１.２５以下、および初期ナトリウム濃度を２.５g/L以上にして、結晶質のスコロダイトを生成させる方法である。
【手続補正５】
【補正対象書類名】明細書
【補正対象項目名】００１６
【補正方法】変更
【補正の内容】
【００１６】
前記鉄ヒ素澱物の酸性溶液のｐＨが１.５より高いと該澱物が溶解し難く、ｐＨ０.５未満ではスコロダイトが生成し難い。好ましくはｐＨ０.５以上〜１.０以下の酸性溶液にし、９０℃以上に加熱して結晶質のスコロダイトを生成させる。
【手続補正６】
【補正対象書類名】明細書
【補正対象項目名】００２１
【補正方法】変更
【補正の内容】
【００２１】
本発明の製造方法において、前記鉄ヒ素澱物をｐＨ０.５以上〜１.０以下の酸性溶液にし、加熱して結晶質のスコロダイトを生成するときに、該溶液の初期ナトリウム濃度がスコロダイトの安定性および転換率に大きな影響を及ぼすことが見出された。具体的には、Ｆｅ/Ａｓモル比が１.０以上〜１.２５以下の範囲で、初期ナトリウム濃度を２.５g/L以上にしてスコロダイトを生成させることによって、ヒ素溶出量が０.１５mg/L以下の結晶質スコロダイトを９５％以上の転換率で製造することができる。